FR 2649128 A1 19910104 FR 8909073 A 19890629 La présente demande a pour objet un tissu ininflammable extensible. Les tissus, tricots ininflammables sont connus ; ils sont soit réalisés en majorité en textiles ininflammables par nature ou difficilement inflammables, soit en textiles inflammables traités ultérieurement par une résine pour les rendre ininflammables ou difficilement inflammables. Lorsqu'il s'agit de vêtements utilisés dans des unités d'intervention telles que Police, Gendarmerie, Pompiers, Militaires, etc ... ou comme combinaison de pilote d'automobiles, indépendamment du caractère d'ininflammabilité que doivent présenter de tels vêtements, la notion de confort, de souplesse, de deuxième peau' est importante pour leur réalisation, de tels vêtements de protection ne devant présenter aucune gène & lusage. La présente demande propose des tissus dont les caractéristiques répondent aux exigences de ce type d'utilisation. La présente invention a pour objet un tissu ininflammable extensible caractérisé en ce qu'il est réalisé en chaîne et en trame à partir dn fil continu élastomère associé avec au moins un filé de fibres contenant au moins 50 % de fibres ininflammables. Ce tissu peut être réalisé en toute armure, de préférence on utilise une armure couvrante telle que satin, le fil continu est un élastomère de synthèse, les fibres ininflammables sont en tout textile synthétique ininflammable par nature, de préférence thermostable, telles que les polyamides imides, aramides, textiles a base de polybenzimidazole etc ... On peut aussi utiliser des textiles naturels ou artificiels ayant subi un traitement d'ignifugation ; on utilise de préférence des textiles en polyamides-imides tels que ceux faisant l'objet des demandes de brevets francais publiées sous les numéros 2079785 et 2114184 déposées au nom de la Sté. RHODIACETA. Ces fibres ininflammables peuvent être utilisées seules ou constituer au moins 50 % du filé de fibres. Le tissu ainsi constitué peut etre utilisé tel quel ou être soumis à d'autres traitements suivant l'usage final des vêtements, tels qu' hydrofugation par exemple. L'ass@ciation de filé de f bre. qui peut être aussi un assemblé ou un retors. avec le fii élastomère peut être effectuée par retordage. glipage, es3emblage. Indépendamment de l'elastomère de synthèse on peut aussi utiliser des textiles synthétiques rendus élastiques par des produits ou procédés leur donnant des propriétés d'élasticité. Les vêtements confectionnés avec le tissu de la présente invention tels que pantalons. vestes, combinaisons. etc ... présentent a la fois le confort, la souplesse lors de leur usage et l'ininflammabilité garantissant la sécurité de leurs porteurs lors d'intervention en présence de flammes. L'exemple suivant illustre la présente demande sans la limiter. Exemple : On réalise sur métier à tisser de marque DORNIER un tissu en armure satin de 5, nombre de fils en chaine : 45 /cm, nombre de fils en trame : 23 /cm a partir d'un fil constitué d'un filé de fibres aramides de marque KERMEL (Rhóne Poulenc Fibres) numéro métrique : 60/2 retordu à 700 tZmètre sens S guipé avec un fil élastomère de marque LYCRA (Du Pont de Nemours). Le tissu réalisé : - pèse en atmosphère normale 350 + 10 gr/m2 (NF G07104) - a une force de rupture par traction (NF G07001) de sens chaine : 1.30 DaN . sens trame : 65 DaN, - un allongement à la rupture par traction (NF G07001) de sens chaine : supérieur à 50 % . sens trame : supérieur à 40 %, - une résistance au déchirement (NF G07146) de : . sens chaîne : supérieure à 6 DaN . sens trame : supérieure à 9 DaN, une résistance à la pénétration de l'eau (NF G07057) de 11,8 cm/sec. après traitement d'hydrofugation réalisé par polymérisation, sur rame à 190 C. de résines fluorées, - une résistance au -boulochage (NF G07121) : après 30 mm/5 - une élasticité : l'élasticité est caractérisée par l'allongement au décollement de la courbe force/allongement : . sens chaîne : supérieure à 12 % . sens trame : supéjrieure à 16 %, - un comportement au feu (NF G078184) : classement B, - une aptitude à l'inflammation (NF G07184 et ISO 6940) : 0 - un indice do protection convective (ISO DP 9153) : 8,5 - un éclatement à la chaleur (Break open) : 2 minutes 42 secondes - une rétraction à la flemme: sens chaîne : inférieure à Il e sens trame : inférieure à 5 % Après 3 lavages à 40 C : il n'y a pas de modification des caractéristiques de résistance à la pénétration de l'eau et il n'y a pas de diminution de l'élasticité. Ce tissu C9t utilisé pour la confection de combinaisons pour les unités d'intervention de la Police et de la Gendarmerie. R$VENDICATIONS 1 - Tissu ininflammable extensible caractérise en ce qu'il est réalisé en chaine et en trame à partir d'un fil continu élastomère associé avec au moins un filé de fibres contenant au moins 50 X de fibres ininflammables. 2 - Tissu selon la revendication 1 dans lequel les fibres ininflammables sont de type polyamides-imides 3 - Vêtements de protection réalisés à partir du tissu objet de la revendication 1.